(57)【要約】  本発明により、意匠性に優れ、建築物の窓ガラス、室内を仕切るためのパーティション等のための、ＪＩＳＫ７１０５に準拠して測定された透過光のヘーズ値２０％以上の熱可塑性樹脂フィルムからなるベース層の一方の面に、同ベース層と同系色の装飾部と非装飾部からなる意匠層が形成されてなる遮光性装飾シートが提供される。【特許請求の範囲】
【請求項１】
ＪＩＳＫ７１０５に準拠して測定されたヘーズ値２０％以上の熱可塑性樹脂フィルムからなるベース層の一方の面に同ベース層と同系色の装飾部と非装飾部からなる意匠層が形成されてなる遮光性装飾シート。
【請求項２】
前記装飾部と前記ヘーズ値２０％以上の熱可塑性樹脂フィルムの色がともに白色である請求項１に記載の遮光性装飾シート。
【請求項３】
前記意匠層が電子写真印刷方式、インクジェット印刷方式または熱転写印刷方式により形成されたものである請求項１に記載の遮光性装飾シート。
【請求項４】
前記意匠層の前記ベース層とは反対側の面に実質的に透明な保護層を有する請求項１に記載の遮光性装飾シート。
【請求項５】
前記意匠層と前記ベース層との間に粘着剤層を有する請求項４に記載の遮光性装飾シート。
【請求項６】
前記保護層の意匠層側とは反対側の面に粘着剤層を有する請求項５に記載の遮光性装飾シート。
【請求項７】
前記粘着剤層の保護層側とは反対側の面に剥離シートを有する請求項６に記載の遮光性装飾シート。
【請求項８】
前記ベース層の前記意匠層とは反対側の面に粘着剤層を有する請求項１に記載の遮光性装飾シート。
【請求項９】
前記粘着剤層の前記ベース層とは反対側の面に剥離シートを有する請求項８に記載の遮光性装飾シート。
【請求項１０】
前記意匠層と前記保護層との間に粘着剤層を有する請求項４に記載の遮光性装飾シート。
【請求項１１】
前記ベース層の前記意匠層とは反対側の面に粘着剤層を有する請求項１０に記載の遮光性装飾シート。
【請求項１２】
前記粘着剤層の前記ベース層とは反対側の面に剥離シートを有する請求項１１に記載の遮光性装飾シート。
【請求項１３】
前記保護層の前記意匠層とは反対側の面に粘着剤層を有する請求項１０に記載の遮光性装飾シート。
【請求項１４】
前記粘着剤層の前記保護層とは反対側の面に剥離シートを有する請求項１３に記載の遮光性装飾シート。
【発明の詳細な説明】
【技術分野】
【０００１】
本発明は、遮光性装飾シートに関する。さらに詳しくは、熱可塑性樹脂フィルムからなる不透明なベース層に、同ベース層と同系色の意匠層が形成されてなる遮光性装飾シートに関する。本発明の遮光性装飾シートは優れた目隠し効果を有し、しかも意匠性に優れており建築物の窓ガラス、室内を仕切るためのパーティション等のための遮光性装飾シートとして利用することができる。
【背景技術】
【０００２】
従来、透明な窓ガラスや室内の透明なパーティション等において、視線を遮るために目隠しをしたい部分には、文字や模様が印刷された装飾シートやマット加工を施した装飾シートを貼り付けることがなされていた。しかし、これらの装飾シートを透明な窓ガラスやパーティションに貼り付けると、シートを貼り付けた部分と貼り付けていない部分との境界部分が視覚的に強調されてしまうため意匠性の点で問題があった。そこで境界部分が生じないように装飾フィルムを窓ガラス等のほぼ全面に貼り付けることがなされるようになってきた。
そのような装飾シートまたはフィルムとしては、装飾層とベース層からなり、装飾層における不透明領域と、透明領域の面積比を変化させた遮光性装飾シート（特許文献１）、フィルム上に長さ方向に漸増又は漸減するグラデーションを有する模様を付与した装飾用フイルム（特許文献２）等が提案されている。
上記中、グラデーション領域を有する装飾フィルムには透明部分があり、その部分は視線を遮ることができなかった。すなわち、目隠し効果を発揮させるには一定の距離をとることが必要であり、近づくと透明部分から見通せるという問題があった。
上記の特許文献で紹介された装飾用フィルム以外に、目隠し効果を有する遮光性装飾シートとして均一な白色フィルムを用いた単純なものは古くから使用されていたが、白色フィルムに特定の意匠性を有する白色の柄を印刷したものはなかった。
また、上記のものはいずれも本発明における下記のような概念を応用したものではない。
本発明の遮光性装飾シートはユニゾンという概念を応用したものであり、意匠性にも優れ、透明なガラス等に対して優れた目隠し効果を付与することができる。【０００３】
【特許文献１】特開２００５−２２０９６号公報
【特許文献２】特開２００６−２３１８８０号公報
【発明の開示】
【発明が解決しようとする課題】
【０００４】
本発明の課題は、透明なガラス等に対して優れた目隠し効果を付与することができ、意匠性にも優れた遮光性装飾シートを提供することにある。
【課題を解決するための手段】
【０００５】
本発明者は、種々研究を重ねた結果、ユニゾンという概念を応用することにより、上記課題を達成できることを見出し、本発明を完成させた。【０００６】
すなわち、本発明は、下記
(1)ＪＩＳＫ７１０５に準拠して測定されたヘーズ値２０％以上の熱可塑性樹脂フィルムからなるベース層の一方の面に同ベース層と同系色の装飾部と非装飾部からなる意匠層が形成されてなる遮光性装飾シート、
(2)前記装飾部と前記ヘーズ値２０％以上の熱可塑性樹脂フィルムの色がともに白色である上記（1）に記載の遮光性装飾シート、
(3)前記意匠層が電子写真印刷方式、インクジェット印刷方式または熱転写印刷方式により形成されたものである上記（1）に記載の遮光性装飾シート、
(4)前記意匠層の前記ベース層とは反対側の面に実質的に透明な保護層を有する上記（1）に記載の遮光性装飾シート、
（5）前記意匠層と前記ベース層との間に粘着剤層を有する上記（4）に記載の遮光性装飾シート、
（6）前記保護層の意匠層側とは反対側の面に粘着剤層を有する上記（5）に記載の遮光性装飾シート、
（7）前記粘着剤層の保護層側とは反対側の面に剥離シートを有する上記（6）に記載の遮光性装飾シート、
（8）前記ベース層の前記意匠層とは反対側の面に粘着剤層を有する上記（1）に記載の遮光性装飾シート、
（9）前記粘着剤層の前記ベース層とは反対側の面に剥離シートを有する上記（8）に記載の遮光性装飾シート、
（10）前記意匠層と前記保護層との間に粘着剤層を有する上記（4）に記載の遮光性装飾シート、
（11）前記ベース層の前記意匠層とは反対側の面に粘着剤層を有する上記（10）に記載の遮光性装飾シート、
（12）前記粘着剤層の前記ベース層とは反対側の面に剥離シートを有する上記（11）に記載の遮光性装飾シート、
（13）前記保護層の前記意匠層とは反対側の面に粘着剤層を有する上記（10）に記載の遮光性装飾シート、
（14）前記粘着剤層の前記保護層とは反対側の面に剥離シートを有する上記（13）に記載の遮光性装飾シートを提供する。
【発明の効果】
【０００７】
本発明によれば、意匠性にも優れ、透明なガラス等に対して優れた目隠し効果を有する遮光性装飾シートを提供することができる。
【発明を実施するための最良の形態】
【０００８】
以下、本発明の遮光性装飾シートについて詳細に説明する。
本発明の遮光性装飾シートはベース層と意匠層からなり、同ベース層はＪＩＳＫ７１０５に準拠して測定されたヘーズ値が２０％以上の熱可塑性樹脂フィルムからなっており、同意匠層は同ベース層の一方の面に形成され、同ベース層と同系色の装飾部と非装飾部からなっている。なお、意匠層における非装飾部というのは熱可塑性樹脂フィルムからなるベース層の露出部であるが、本発明においては装飾部と非装飾部を合わせて意匠層と称する。【０００９】
本発明でいう「装飾部と非装飾部が同系色」であるか否かは遮光性装飾シートが有彩色か無彩色かで区別の方法が異なる。
したがって、まず、装飾部が有彩色か無彩色かを区別する必要がある。
有彩色と無彩色とは以下のように区別される。
ＪＩＳ Ｚ８７２９に記載されたＬ＊ａ*ｂ＊表色系において、彩度に相当する量ａｂクロマｃ＊＝√（ａ＊2＋ｂ＊2）が１２よりも大きい色を有彩色、１２以下の色を無彩色とする。
次に有彩色の場合と無彩色の場合における同系色か否かの定義を記載する。
（1）有彩色の場合
ＪＩＳ Ｚ８７２９に記載されたＬ＊ａ*ｂ＊表色系において、２つの色のａｂ色相角ｈ＝tan-1(ｂ＊/ａ＊)の差が３０度以下の場合、２つの色は同系色であるものとする。差が３０度を超える場合、同系色ではないものとする。
（2）無彩色の場合
無彩色は明度によって白、灰、黒があり、明度が０に近いものが黒、４０より大きいものが白、その中間が灰に見えるが、これらは明度の違いのみであり、２つの色がいずれも無彩色である場合、それらは同系色であるものとする。【００１０】
さらに、本発明の遮光性装飾シートにおける意匠層において、非装飾部というのは装飾部が全くない（たとえば、装飾部が印刷方式で形成される場合、印刷部分が全くない）ものを主として意味するが、装飾部に対して薄い装飾が施されているものも意味する。
上記ベース層となる熱可塑性樹脂フィルムとしては、従来から使用されているフィルムのいずれであっても使用することができる。
例えば、セルローストリアセテート、セルロースジアセテート、セロハン、延伸ポリプロピレン、キャストポリプロピレン、ポリエチレン、ポリスチレン、ポリウレタン、ポリカーボネート、ポリビニルアルコール、ポリ塩化ビニル、ポリメチルメタクリレート、ポリエチレンテレフタレートなどのフィルムの中から任意のものを選び、各種の機能性を付与して用いることができる。
これらのフィルムの中でヘーズ値を調整することが容易であることからポリ塩化ビニル、ポリエチレンテレフタレートからなるフィルムを用いることが好ましい。
これらのフィルムの厚さは、通常５〜２００μｍ程度、好ましくは１０〜１００μｍ、さらに好ましくは２０〜５０μｍの範囲である。
２００μｍ以下とすることにより、フィルムの柔軟性が確保され、遮光性装飾シートとしての施工性が劣るのを防ぐ。５μｍ以上とすることにより、遮光性装飾シートの機械的強度を確保し、取り扱いが容易となる。なお、この熱可塑性樹脂フィルムは無色のものでも着色されたものでもよい。
上記ベース層となる熱可塑性樹脂フィルムには紫外線吸収剤や光安定剤、酸化防止剤等を加えることができる。紫外線吸収剤としてベンゾトリアゾール系やベンゾフェノン系、サリシレート系、シアノアクリレート系の有機物を使用することができる。光安定剤としてはヒンダードアミン系等を用いることができる。酸化防止剤としてはヒンダードフェノール系、リン系、イオウ系等が挙げられる。【００１１】
本発明における上記熱可塑性樹脂フィルムからなるベース層はＪＩＳＫ７１０５に準拠して測定されたヘーズ値（以下、単に、ヘーズ値と記載することもある）２０％以上であるが、好ましくは、４０％以上、さらに好ましくは７０％以上である。ヘーズ値を２０％以上とすることにより、目隠し効果を確保することができる。
ベース層におけるヘーズ値を２０％以上とするためには、顔料を透明な熱可塑性樹脂に練りこんでフィルム化するか、それらの顔料をバインダーとなる樹脂等に混ぜて透明な熱可塑性樹脂フィルムの表面に塗布するか、発泡剤を透明な熱可塑性樹脂層に練り込んで発泡させるか、または透明な熱可塑性樹脂フィルムの表面を機械的に凹凸加工することにより達成することができる。【００１２】
ベース層におけるヘーズ値を２０％以上とするために使用し得る顔料としては、酸化チタン、炭酸カルシウム、硫酸バリウム、タルク、シリカ、アルミナ、ジルコニア、酸化スズ、酸化亜鉛、カオリン等のような無機材料からなる顔料またはポリエチレンやアクリル等の樹脂の微粒子等の有機材料（ベース層となるフィルムの材料である熱可塑性樹脂と異なる材料、すなわち、異なる屈折率を有していることを必要とする）が挙げられる。
これらの中で、酸化チタン、硫酸バリウム、シリカが好ましく、屈折率が高く、光を良く散乱させることから酸化チタンが特に好ましい。【００１３】
ベース層の均一性、すなわちベース層が均一なヘーズ値および全光線透過率を示すという観点から顔料を使用する場合は顔料の粒径と標準偏差を管理するのが好ましい。使用される顔料は、動的散乱法により求められた平均粒子径が０．１μｍ〜３．０μｍであることが好ましく、かつ平均粒子径の標準偏差が１．９０μｍ以下であることが好ましい。さらに、平均粒子径が０．１μｍ〜２．０μｍで、平均粒子径の標準偏差が１．７０μｍ以下であることが特に好ましい。【００１４】
無機または有機材料からなる顔料を混合することにより、ベース層のヘーズ値を２０％以上とするためには、混合する顔料の粒子径とともに含有量を調整する必要がある。
例えば、遮光性装飾シートにおいてしばしば用いられる厚み５０μｍ程度の透明なフィルムを用い、白色顔料として最も普通に用いられている粒子径０．１〜３．０μｍの酸化チタンを用いる場合、その含有率は、５〜３５質量％程度である。【００１５】
透明な熱可塑性樹脂フィルムの表面を機械的に凹凸加工することによりヘーズ値を２０％以上に調整するための方法は、特に限定されるものではなく公知の方法を採用することができる。具体的には、サンドブラスト法、エンボス法等種々の凹凸加工法が挙げられる。エンボス法は、表面に規則的又は不規則的に微細な凹凸が形成されたロールを圧着することにより凹凸加工する方法である。
熱可塑性樹脂フィルムの全光線透過率は３０％以上、好ましくは、４０〜９０％である。
熱可塑性樹脂フィルムの全光線透過率を３０％以上とすることにより、装飾部が形成されていない部分または装飾部が薄く形成されている部分（たとえば、印刷のない部分または薄く印刷されている部分）の明度を確保することができる。
なお、機械的に凹凸加工してベース層を調製する場合は、透明な熱可塑性樹脂フィルムの両面に行なっても良いし、片面だけに行なってもよい。
なお、本発明の遮光性装飾シートにおけるヘーズ値２０％以上の熱可塑性樹脂フィルムからなるベース層はヘーズ値２０％以上の熱可塑性樹脂フィルムとヘーズ値がほとんどゼロの透明フィルムとの積層体であっても良い。【００１６】
次に、意匠層について説明する。
意匠層は装飾部と非装飾部からなっており、通常は、印刷方式により前記ベース層の一方の面に形成される。ベース層に意匠層を形成させる際、後に述べる「実質的に透明な保護層」の一方の面に意匠層を形成し、粘着剤層を介して意匠層をベース層の一方の面に積層してもよい。
意匠層は電子写真印刷方式、熱転写印刷方式、インクジェット印刷方式、スクリーン印刷方式、オフセット印刷方式、グラビア印刷方式、フレキソ印刷方式等により形成される。インクジェット印刷方式には、紫外線硬化型、水性熱硬化型、植物油型、溶剤型等がある。インクジェット印刷方式は高解像度・高精細な装飾部が得られ、紫外線硬化型、水性熱硬化型はインク受容性の乏しいベース層にも印刷が可能である。熱転写印刷方式は高速で印刷することが可能である。これらの印刷方式の中でオンデマンド印刷が可能な点で、電子写真印刷方式、熱転写印刷方式、インクジェット印刷方式を用いることが好ましい。また、印刷は１回印刷でも良いし、多数回印刷を行ったものでも良い。
ベース層の一方の面に形成される意匠層における装飾部が占める面積はベース層全面に対して、目隠し効果と意匠性のバランスの良さという観点から、通常５〜９５％程度であり、装飾部は各種絵柄、モザイク模様や幾何学模様であっても良いし、文字もしくはそれらの組み合わせであっても良い。さらに、各種模様や文字は濃淡がつけられていても良い。模様や文字に濃淡がつけられている場合は、ベース層と装飾部を合わせた全光線透過率は、装飾部の平面位置によって勾配を有することになる。【００１７】
本発明の遮光性装飾シートにおいては、ベース層と装飾部が同系色であれば白色に限定されないが、反射光と透過光の明度差が大きく意匠性に優れる点で白色であることが好ましい。【００１８】
前記のように、本発明の遮光性装飾シートにおけるベース層のヘーズ値は２０％以上であることが必須であり、好ましくは４０％以上、さらに好ましくは７０％以上である。【００１９】
次に、前記意匠層の前記ベース層とは反対側の面に設けられる実質的に透明な保護層について述べる。この保護層はベース層上に形成された意匠層が剥げ落ちたり汚れたりするのを防止するための役割を有しているものであり、目隠し効果や意匠性に影響を与えないようにするため、実質的に透明な材料を用いるのが好ましい。
「実質的に透明な」ということは保護層のヘーズ値が２０％以下、好ましくは１０％以下、さらに好ましくは５％以下のことをいう。保護層のヘーズ値を２０％以下とすることにより、本発明の遮光性装飾シートの意匠性が保持される。保護層としては、上記ベース層となるフィルムをヘーズ加工せずにそのまま用いるか、低いヘーズ値になるように加工したものを用いてもよい。保護層の厚みは前記ベース層と同程度でよい。
また、保護層を設ける際、粘着剤を用いずにヒートシール方式で意匠層と保護層を密着させてもよい。
さらに、本発明の遮光性装飾シートにおいて、保護層を設ける場合、意匠層をまず保護層上に設け、次いで粘着剤層を介してベース層に積層する順序で製造することもできる。粘着剤層を設けるのは上記ベース層上に意匠層を設ける場合に準じればよい。【００２０】
次に、粘着剤層について述べる。
本発明において、粘着剤層は（ａ）ベース層と意匠層との間、（ｂ）ベース層の意匠層とは反対側の面、（ｃ）意匠層と前記保護層との間、および（ｄ）保護層の前記意匠層とは反対側の面に必要に応じて設けられる。
(ａ)における粘着剤層はベース層と意匠層との間の密着性を向上させる役割を有する。(ｂ)における粘着剤層は本発明の遮光性装飾シートをガラス等の被着体に貼付するための役割を有する。(ｃ)における粘着剤層は意匠層と前記保護層との密着性を向上させる役割を有する。(ｄ)における粘着剤層は本発明の遮光性装飾シートをガラス等の被着体に貼付するための役割を有する。
いずれも粘着剤の種類や材質は特に限定されない。
使用し得る粘着剤の例としては、シリコーン系粘着剤、アクリル系粘着剤、ゴム系粘着剤、ウレタン系粘着剤、ポリビニルブチラール系粘着剤、エステル系粘着剤等が挙げられる。特に、耐候性を有するアクリル系粘着剤等が好ましい。
粘着剤層には、必要に応じ紫外線吸収剤のような耐候性向上剤を配合して耐候性を向上させることもできる。紫外線吸収剤としては、上記のベース層の説明のところで例示したものが用いられる。粘着剤層における紫外線吸収剤の配合量は、０．１〜２０質量％が好ましく、特に１０質量％以下が好ましい。
形成される粘着剤層の厚さは、通常、１〜５０μｍ程度、好ましくは、５〜３０μｍ程度である。粘着剤層の厚さを１μｍ以上とすることにより、必要な粘着力および凝集力（保持力）を確保することができる。また、５０μｍ以下とすることにより、コストアップを防ぐとともに、粘着剤層が端部からはみ出すのを防止することができる。
粘着剤を塗布するには、通常行われているグラビアコート法、バーコート法、ロールコート法、ダイコート法、ナイフコート法、エアナイフコート法、ホットメルトコート法、カーテンコート法等で行うことができる。【００２１】
被着体に貼付するために粘着剤が使用される場合、すなわち、上記（ｂ）ベース層の意匠層とは反対側の面および（ｄ）保護層の前記意匠層とは反対側の面に粘着剤が使用される場合、形成された粘着剤層を保護するために剥離紙または剥離フィルム等の剥離シートが貼付されることが好ましい。
剥離シートとしては、前記ベース層となる各種熱可塑性樹脂フィルムやグラシン紙のような高密度原紙、クレーコート紙、クラフト紙、上質紙などの紙にポリエチレン樹脂などをラミネートしたラミネート紙などにフッ素系樹脂、シリコーン系樹脂、長鎖アルキル基含有カルバメート等の剥離剤をコーティングしたものが用いられる。
剥離シートの厚さは使用する材料によって多少異なるが、通常は、１０〜２５０μｍ、好ましくは、２０〜２００μｍである。
剥離剤を乾燥質量で０．０１〜３ｇ/ｍ2程度になるように塗布し、熱硬化や紫外線硬化などによって剥離剤層を形成させる。この剥離剤層の厚さについては特に制限はないが、通常０．０１〜３μｍ程度の範囲である。
印刷時に発生する静電気によるジャミングを防ぐため、表面抵抗率が１０12Ω以下になるように帯電防止処理をすることが好ましい。【００２２】
前記各発明における各層の積層状態をまとめて以下に記載する。
発明（1）：意匠層/ベース層
発明（4）：保護層/意匠層/ベース層
発明（5）：保護層/意匠層/粘着剤層/ベース層
発明（6）：粘着剤層/保護層/意匠層/粘着剤層/ベース層
発明（7）：剥離シート/粘着剤層/保護層/意匠層/粘着剤層/ベース層
発明（8）：意匠層/ベース層/粘着剤層
発明（9）：意匠層/ベース層/粘着剤層/剥離シート
発明（10）：保護層/粘着剤層/意匠層/ベース層
発明（11）：保護層/粘着剤層/意匠層/ベース層/粘着剤層
発明（12）：保護層/粘着剤層/意匠層/ベース層/粘着剤層/剥離シート
発明（13）：粘着剤層/保護層/粘着剤層/意匠層/ベース層
発明（14）：剥離シート/粘着剤層/保護層/粘着剤層/意匠層/ベース層
【実施例】
【００２３】
次に、本発明を実施例および比較例によりさらに詳細に説明するが、本発明は、これらの例によってなんら限定されるものではない。
〔実施例１〕
実質的に透明な保護層〔ＪＩＳ Ｋ７１０５に準拠して測定されたヘーズ値が１．０％のポリメチルメタクリレートフィルム〕の片面にアクリル系粘着剤層を有する粘着シートの同アクリル系粘着剤層と反対側の面に、紫外線硬化型インクジェットプリンター〔リンテック(株)製“ウインテリア  ホワイトメーカーＷＭ−１１０ＵＶ”〕を用いて、直径１０ｍｍ、間隔１０ｍｍの水玉模様を有する白色の装飾部を有する意匠層（全面積中約２０％が装飾層）を形成し、該意匠層の上にアクリル系粘着剤を介してヘーズ値４８．８％の白色のベース層〔フッ素樹脂製のフィルムの表面にエンボス加工を施すことによりヘーズ値を調整したフィルム〕を積層することにより、遮光性装飾シートを作製した。【００２４】
〔実施例２〕
ヘーズ値が７９．８％の白色のベース層〔ポリエチレンテレフタレート樹脂に白色の顔料を練りこむことによりヘーズ値を調整したフィルム〕の片面にアクリル系粘着剤層を有する粘着シート「リンテック(株)製“ルミクール１３０１”」〕の同アクリル系粘着剤層と反対側の面に、紫外線硬化型インクジェットプリンター〔リンテック(株)製“ウインテリア  ホワイトメーカーＷＭ−１１０ＵＶ”〕を用いて、直径１０ｍｍ、間隔１０ｍｍの水玉模様からなる白色の装飾部を有する意匠層が形成された遮光性装飾シートを作製した。【００２５】
〔実施例３〕
ヘーズ値が９２．２％の白色のベース層〔ポリエチレンテレフタレートフィルムに白色の顔料を練りこんだ樹脂を塗布することによりヘーズ値を調整したフィルム〕の片面にアクリル系粘着剤層を有する粘着シート「リンテック(株)製“ミストラス ＭＳＴ５０００”」〕を用いた以外は実施例２と同様にして意匠層が形成された遮光性装飾シートを作製した。【００２６】
〔実施例４〕
ヘーズ値が９３．２％の白色のベース層〔ポリ塩化ビニル樹脂に白色の顔料を練りこむことによりヘーズ値を調整したフィルム〕の片面にアクリル系粘着剤層を有する粘着シート「リンテック(株)製“ＴＴマウントＢＬ−１”」を用いた以外は実施例２と同様にして意匠層が形成された遮光性装飾シートを作製した。【００２７】
〔実施例５〕
ヘーズ値が２６．１％のシアン色のベース層〔ポリ塩化ビニル樹脂にシアン色の顔料を練りこむことによりヘーズ値を調整したフィルム〕の片面にアクリル系粘着剤層を有する粘着シート「リンテック(株)製“ビューカル９２９１９”」の同アクリル系粘着剤層と反対側の面に、紫外線硬化型インクジェットプリンター〔リンテック(株)製“ウインテリア ホワイトメーカー ＷＭ−１１０ＵＶ”〕を用いて、直径１０ｍｍ、間隔１０ｍｍの水玉模様の形状を有するシアン色〔ベース層と同系色のインク使用〕の装飾部を設けたこと以外は実施例２と同様にして意匠層が形成された遮光性装飾シートを作製した。【００２８】
〔実施例６〕
ヘーズ値が４６．６％のマゼンタ色のベース層〔ポリ塩化ビニル樹脂にマゼンタ色の顔料を練りこむことによりヘーズ値を調整したフィルム〕の片面にアクリル系粘着剤層を有する粘着シート〔リンテック(株)製、ビューカル９２３４〕の同アクリル系粘着剤層と反対側の面に、マゼンタ色〔ベース層と同系色のインク使用〕の装飾部を設けたこと以外は、実施例２と同様にして意匠層が形成された遮光性装飾シートを作製した。【００２９】
実施例１〜４で得られた遮光性装飾シートは、無彩色である白のベース層に無彩色である白の装飾部を形成させた例である。
実施例５および６は、有彩色であるベース層に有彩色の装飾部を形成させた例である。
実施例１〜４は、透過光で見た場合、装飾部と非装飾部のａｂクロマｃ＊がいずれも１２以下であり、装飾部と非装飾部が同系色（ユニゾン）となる。
また、装飾部について反射光と透過光で見比べた場合、いずれもａｂクロマｃ＊が１２以下であり、同系色（ユニゾン）となる。
実施例５および６は、透過光で見た場合、装飾部と非装飾部のａｂ色相角ｈの差が３０度以下であり、装飾部と非装飾部が同系色（ユニゾン）となる。
また、装飾部について反射光と透過光で見比べた場合、反射光と透過光のａｂ色相角ｈの差が３０度以下であり、反射光と透過光で同系色（ユニゾン）となる。
明度Ｌ＊についてみると、反射光では装飾部の方が非装飾部よりも高いが、透過光では装飾部の方が非装飾部よりも低くなるという効果がある。
上記実施例１〜６で得られた遮光性装飾シートは、ベース層の全光線透過率が３０％以上に設定されているため、ベース層の意匠層とは反対側からも意匠層を認識することができる。
また、実施例４〜６では、装飾部と非装飾部が同系色である上に、反射光での明度の差を１０以下にしているため、室内の照明が暗い場合には、反射光では装飾部を認識できないが、背面にバックライトを当てると透過光では装飾部を認識できるという意匠性も発揮している。【００３０】
〔比較例１〕
ＪＩＳ Ｋ７１０５に準拠して測定されたヘーズ値が２．０％の無色のベース層〔ポリエチレンテレフタレート樹脂製の実質的に透明なフィルム〕の片面にアクリル系粘着剤層を有する粘着シート〔リンテック(株)製“ルミクール１５０１ＵＨ”〕の同アクリル系粘着剤層とは反対の面に実施例２と同じ白色の装飾部を有する意匠層が形成された比較用の遮光性装飾シートを作製した。【００３１】
〔比較例２〕
マゼンタ色〔白色のベース層と同系色ではないインク使用〕の装飾部を設けたこと以外は、実施例４と同様にして意匠層が形成された比較用の遮光性装飾シートを作製した。【００３２】
〔比較例３〕
シアン色〔マゼンタ色のベース層と同系色ではないインク使用〕の装飾部を設けたこと以外は、実施例６と同様にして意匠層が形成された比較用の遮光性装飾シートを作製した。【００３３】
比較例１で得られた比較用の遮光性装飾シートは、ベース層のヘーズ値が２０％よりも小さいため、目隠し効果が得られない。
比較例２で得られた比較用の遮光性装飾シートは、無彩色である白のベース層に、有彩色であるマゼンタ色の装飾部を形成させた例であり、同系色ではない例である。装飾部を反射光と透過光で比べると、反射光ではａｂクロマｃ＊が５５．２と高く、鮮やかなマゼンタ色であったものが、透過光ではａｂクロマｃ＊が１．９に低下し、無彩色になってしまい、反射光と透過光で同系色（ユニゾン）とならない。
比較例３で得られた比較用の遮光性装飾シートは、有彩色であるマゼンタ色のベースに、有彩色であるシアン色の装飾部を設けた例である。装飾部は、反射光と透過光でａｂ色相角ｈの差が３０度よりも大きくなり、反射光と透過光で同系色（ユニゾン）とならない（装飾部は、反射光ではシアン色であるが、透過光ではベース層のマゼンタ色の影響を受けて赤味が強くなっている）。【００３４】
実施例１〜７で得られた本発明の遮光性装飾シートおよび比較例１〜３で得られた比較用の遮光性装飾シートに関して目隠し効果および意匠性を評価した。その結果を表１に示す。【００３５】
【表１】
2009011446.tif 000002
【００３６】
表１において、「明度Ｌ＊」、「色座標ａ＊」、「色座標ｂ＊」、「ａｂクロマｃ＊」、「ａｂ色相角ｈ（度）」はＪＩＳ  Ｚ８７２９（色の表示方法）に基づいて測定〔測定器：日本電色工業（株）製の同時測光分光式色度計ＳＱ２０００を使用〕された数値で、反射での測定にあたっては夜間での背景が黒になることを想定して黒色の押さえ板を用いた。
「明度Ｌ＊」は、明るさの度合いを表し、数値が大きいほど色が明るいこと、数値が小さいほど色が暗いことを示す。
「色座標ａ＊」は、その値がプラスの場合は赤味を、マイナスの場合は緑味を表す。
「色座標ｂ＊」は、その値がプラスの場合は黄味を、マイナスの場合は青味を表す。
「ａｂクロマｃ＊」は、直交する２つの色座標（ａ＊、ｂ＊）で表される特定の色について、原点からの距離すなわち彩度を表し、その値が大きい場合は有彩色、小さい場合は赤味、緑味、黄味及び青味のない無彩色となる。
「ａｂ色相角ｈ」は、直交する２つの色座標（ａ＊、ｂ＊）で表される特定の色について、色座標軸ａ＊からの左回りの角度を表し、tan-1（ｂ＊／ａ＊）で計算される。値が０度の場合は赤、９０度は黄、１８０度は緑、２７０度は青を表わす。
無彩色の場合は、ａ＊、ｂ＊の値が小さいため、ａ＊、ｂ＊の測定誤差によってａｂ色相角が大きくばらつくので無彩色には適用しない。
「ヘーズ（％）」及び「全光線透過率（％）」はＪＩＳ  Ｋ７１０５（プラスチックの光学的特性試験方法）に基づいて測定〔日本電色工業（株）製の濁度計ＮＤＨ２０００を使用〕された数値である。
なお、表１中、Ｗ、Ｃ、Ｍはそれぞれ、白、シアン（青緑）、マゼンタ（赤紫）を表わす。【００３７】
＜目隠効果＞
遮光性装飾シートの目隠し効果は以下の基準で判定した。
遮光性装飾シートを通して、１ｍ離れた箇所にいる人の輪郭が識別できない場合を◎（優れた目隠し効果有り）、かろうじて識別できる場合は○（目隠し効果有り）、明らかに識別できる場合を×（目隠し効果なし）とした。【００３８】
＜意匠性＞
遮光性装飾シートの意匠性は以下の基準で判定した。
装飾部が反射光と透過光で同系色（ユニゾン）となる場合を○、室内の照明を暗くすると装飾部が認識できないが、バックライトを当てると装飾部が認識できる場合を◎、装飾部が反射光と透過光で同系色（ユニゾン）とならない場合を×として評価した。【００３９】
表１の結果より、実施例で得られた本発明の遮光性装飾シートは比較用で得られたそれに比べて目隠し効果および意匠性のいずれにおいても優れていることがわかる。
【産業上の利用可能性】
【００４０】
本発明の遮光性装飾シートは優れた目隠し効果を有し、意匠性に優れており建築物の窓ガラス、室内を仕切るためのパーティション等のために利用することができる。
【国際調査報告】
2009011446.tif 000003
2009011446.tif 000004
2009011446.tif 000005
2009011446.tif 000006